МУФТОВОЕ СОЕДИНЕНИЕ АРМАТУРНЫХ СТЕРЖНЕЙ

Заявляемая полезная модель относится к устройствам соединения арматуры, в частности к муфтовым соединениям, выполненным из металла, и может найти применение в строительстве для создания арматурных каркасов железобетонных конструкций.
Известно муфтовое соединение арматурных стержней (патент РФ на полезную модель №195721, дата приоритета 15.10.2012), содержащее арматурные стержни, соединительную муфту цилиндрической формы с выполненной на внутренней поверхности муфты и на концах арматурных стержней метрической резьбой, муфта представляет собой полый цилиндр по всей длине внутренней поверхности которой выполнена резьба с углом профиля 60°. Недостатком этого технического решения является невысокая надежность крепления муфт на концах арматурных стержней и возможность ослабления затяжки муфт на концах арматурных стержней в период после сборки арматурного каркаса и заливкой арматурного каркаса бетоном, а также в процессе самой заливки арматурного каркаса бетоном.
Задачей предлагаемого технического решения является повышение надежности крепления муфт на концах арматурных стержней в процессе сборки арматурных каркасов. Техническим результатом является исключение ослабления затяжки стыковочных муфт на концах арматурных стержней за счет более плотной посадки стыковочных муфт на концах арматурных стержней.
Указанный технический результат достигается тем, что муфтовое соединение арматурных стержней, содержащее стальные арматурные стержни с выполненной на концах наружной цилиндрической резьбой, стальную муфту с внутренней цилиндрической резьбой соответствующей резьбе арматурных стержней, профиль резьбы выполнен треугольным с углом профиля резьбы от 50° до 65°, шаг резьбы составляет от 1,25 мм до 6,0 мм, наружный диаметр резьбы находится в диапазоне от 12 мм до 64 мм, на внутренней цилиндрической резьбе муфты выполнено покрытие, прочность которого меньше прочности металла, из которого изготовлена муфта, также муфты выполнены из стали 40, а покрытие выполнено цинковым, также толщина покрытия муфты равна основному отклонению поля допуска на размеры резьбы присоединяемых арматурных стержней.
Заявляемое техническое решение поясняется чертежом, где на Фиг. 1 показан продольный разрез муфтового соединения арматурных стержней, на Фиг. 2 показан укрупненный вид профиля резьбы.
Муфтовое соединение арматурных стержней включает арматурные стержни 1 с выполненной на концах наружной цилиндрической резьбой, стальную муфту 2 с внутренней цилиндрической резьбой, соответствующей резьбе арматурных стержней 1, профиль резьбы выполнен треугольным с углом профиля резьбы ƒ от 50° до 65°, шаг резьбы p составляет от 1,25 мм до 6,0 мм, наружный диаметр резьбы D находится в диапазоне от 12 мм до 64 мм, на внутренней цилиндрической резьбе муфты 2 выполнено покрытие 3, прочность которого меньше прочности металла, из которого изготовлена муфта 2, также муфта 2 выполнена из стали 40, а покрытие 3 выполнено цинковым, также толщина t покрытия 3 резьбы муфты 2 равна основному отклонению поля допуска на размеры резьбы по ГОСТ 16093-81 «Резьба метрическая. Допуски. Посадки с зазором» присоединяемых арматурных стержней 1. Например, для стыкового соединения арматурных стержней муфтами с резьбой М20*2,5 по посадке 7H/6g толщина t покрытия 3 резьбы муфты 2 будет равна 42 мкм.
Предлагаемое муфтовое соединение арматурных стержней работает следующим образом. Рабочий навинчивает муфту 2 с покрытием 3 на резьбовой конец арматурного стержня 1, затягивая муфту 2 до упора, сминая тем самым покрытие 3 на резьбе муфты 2. Вследствие чего, покрытие 3 заполняет зазоры между резьбой муфты 2 и резьбой арматурного стержня 1, образуя плотную посадку муфты 2 на арматурный стержень 1. В результате уменьшается ослабление затяжки муфт 2 на арматурных стержнях 1. Тем самым, повышается надежность крепления муфт 2 на концах арматурных стержней 1.
Таким образом, повышается сохраняемость и повышается готовность арматурных каркасов к заливке бетона за счет более плотной посадки муфт на концах арматурных стержней.